Способ получения листа нормализованной кремнистой стали

1. Способ получения листов нормализованной кремнистой стали, включающий стадии выплавки стали, горячей прокатки и нормализации, в котором на стадии нормализации используют печь для нормализации, которая вдоль направления движения полосы стали последовательно включает секцию предварительного нагрева, секцию безокислительного нагрева, выходное окно печи, различные последующие секции печи для нормализационной обработки и герметизированную выпускную камеру; при этом печь для нормализации имеет следующее распределение давления: давление в печи достигает своего максимума в секции печи ниже по потоку вдоль направления движения полосы стали, прилегающей к выходному окну печи, указанное давление в печи постепенно понижается от секции печи, имеющей максимальное давление, к секциям печи в направлении к входу печи для нормализации, и постепенно понижается от секции печи, имеющей максимальное давление, к секциям печи в направлении к выходу из печи для нормализации.
2. Способ получения листов нормализованной кремнистой стали по п. 1, в котором указанные различные последующие секции печи для нормализационной обработки включают по меньшей мере одну секцию печи, выбранную из секции нагревания/охлаждения с радиационными трубами, секции выдержки с электрическими/радиационными трубами и секции охлаждения с радиационными трубами/водяной рубашкой, и указанные различные последующие секции печи для нормализационной обработки расположены в случайной последовательности.
2
2
3. Способ получения листов нормализованной кремнистой стали по п. 1, в котором защитный газ N запускают в секции печи между выходным окном печи и герметизированной выпускной камерой, и подачу защитного газа N в секции печи между выходным окном печи и герметизированной выпускной камерой регулируют таким образом, чтобы реализовать указанное распределение давления в печи.
2
4. Способ получения листов нормализованной кремнистой стали по п. 3, в котором подача защитного газа N в указанные секции печи удовлетворяет следующему соотношению:
2
2
подача N в выходное окно печи/полная подача N в различные последующие секции печи для нормализационной обработки ≥1,2.
5. Способ получения листов нормализованной кремнистой стали по п. 1, в котором указанное распределение давления в печи имеет разность давлений в печи, регулируемую в диапазоне от 0 до 10 Па, между секцией печи ниже по потоку вдоль направления движения полосы стали, прилегающей к выходному окну печи, и секцией безокислительного нагрева.
6. Способ получения листов нормализованной кремнистой стали по п. 5, в котором указанную разность давлений в печи регулируют в диапазоне от 5 до 10 Па.
7. Способ получения листов нормализованной кремнистой стали по п. 1, в котором указанное распределение давления в печи имеет реперную отметку для регулирования давления в печи, установленную в диапазоне от 10 до 25 Па.
8. Способ получения листов нормализованной кремнистой стали по п. 1, в котором в указанном распределении давления в печи наклон уменьшения давления в печи от секции печи ниже по потоку вдоль направления движения полосы стали, прилегающей к выходному окну печи, к секциям печи в направлении к выходу из печи для нормализации составляет от -0,05 до -0,25, а наклон уменьшения давления в печи от секции безокислительного нагрева к секциям печи в направлении к входу в печь для нормализации составляет от 0,55 до 0,8.